(57)【要約】  固体担体材料に結合されている、有効量のイリジウム並びに、ガリウム、亜鉛、インジウム及びゲルマニウムから選ばれる少なくとも１種の第二の金属を含む固体触媒は、アルキルアルコール、エステル、エーテル又はエステル−アルコール混合物からカルボン酸及びエステルを製造するための気相カルボニル化に有用である。イリジウム及び少なくとも１種の第二の金属は担体材料上に堆積される。本発明のいくつかの実施形態では、触媒は気相カルボニル化に有用である。【特許請求の範囲】
【請求項１】
有効量のイリジウム並びに、ガリウム、亜鉛、インジウム及びゲルマニウムから選ばれる少なくとも１種の第二の金属を含むカルボニル化触媒であって、該イリジウム及び少なくとも１種の第二の金属が固体担体材料に結合しているカルボニル化触媒。
【請求項２】
各々０．０１質量％〜１０質量％のイリジウム及び少なくとも１種の第二の金属を含む、請求項１記載のカルボニル化触媒。
【請求項３】
各々０．０１質量％〜１０質量％のイリジウム並びに、ガリウム、亜鉛、インジウム及びゲルマニウムから選ばれる少なくとも１種の第二の金属を含み、該イリジウム及び少なくとも１種の第二の金属が固体担体材料に結合しているカルボニル化触媒。
【請求項４】
前記固体担体材料は軽石、アルミナ、シリカ、シリカ−アルミナ、マグネシア、珪藻土、ボーキサイト、チタニア、ジルコニア、クレー、ケイ酸マグネシウム、炭化ケイ素、ゼオライト、セラミックス、炭素及びそれらの２種以上の組み合わせから選択される、請求項１〜３のいずれか１項記載のカルボニル化触媒。
【請求項５】
前記固体担体材料は活性炭を含む、請求項１〜３のいずれか１項記載のカルボニル化触媒。
【請求項６】
前記触媒は、各々０．１質量％〜３質量％のイリジウム及び少なくとも１種の第二の金属を含む、請求項１〜５のいずれか１項記載のカルボニル化触媒。
【請求項７】
少なくとも１種の第二の金属のイリジウムに対するモル比が０．１：１〜１０：１である、請求項１〜６のいずれか１項記載のカルボニル化触媒。
【請求項８】
少なくとも１種の第二の金属のイリジウムに対するモル比が０．５：１〜５：１である、請求項１〜６のいずれか１項記載のカルボニル化触媒。
【請求項９】
少なくとも１種の気体状ハロゲン促進成分をさらに含み、該成分はハロゲン化水素、気体状ヨウ化水素、１２個以下の炭素原子を有するアルキル及びアリールハロゲン化物、ヨウ素、臭素、塩素、及び、それらの２種以上の混合物から選ばれる、請求項１記載のカルボニル化触媒。
【請求項１０】
前記少なくとも１種の気体状ハロゲン促進成分は、ヨウ化水素、ヨウ化メチル、ヨウ化エチル、１−ヨードプロパン、２−ヨードブタン、１−ヨードブタン、臭化水素、臭化メチル、臭化エチル、ヨウ化ベンジル及びそれらの２種以上の組み合わせから選ばれる、請求項９記載のカルボニル化触媒。
【請求項１１】
前記少なくとも１種の気体状ハロゲン促進成分は、ヨウ化水素、ヨウ化メチル、臭化水素、臭化メチル及びそれらの２種以上の組み合わせから選ばれる、請求項９記載のカルボニル化触媒。
【請求項１２】
アルキルアルコール、エーテル、エステル及びそれらの２種以上の組み合わせから少なくとも１種のカルボン酸、エステル、又は、カルボン酸及びエステルの混合物の組み合わせを製造するための方法であって、
ａ）請求項１〜１１のいずれか１項記載の触媒の存在下に、気相カルボニル化反応条件下に、反応ゾーンにおいて、少なくとも１種の反応体を一酸化炭素と接触させること、及び、
ｂ）前記反応ゾーンから少なくとも１種のカルボン酸又はエステルを回収することを含む方法。
【請求項１３】
前記反応ゾーンは０．１〜１００バール絶対圧の圧力及び１００℃〜３５０℃の温度に維持される、請求項１２記載の方法。
【請求項１４】
気相カルボニル化のために有用な固体担持触媒組成物の調製方法であって、
ａ）炭素、活性炭、軽石、アルミナ、シリカ、シリカ−アルミナ、マグネシア、珪藻土、ボーキサイト、チタニア、ジルコニア、クレー、ケイ酸マグネシウム、炭化ケイ素、ゼオライト、セラミックス及びそれらの２種以上の組み合わせから選ばれる固体担体材料を提供すること、
ｂ）イリジウム並びに、ガリウム、亜鉛、インジウム及びゲルマニウムから選ばれる少なくとも１種の第二の金属を含む溶液と前記担体材料とを接触させること、ここで、該イリジウム及び少なくとも１種の第二の金属は固体担体材料に結合される、及び、
ｃ）前記固体担体材料を乾燥させること、ここで、０．０１質量％〜１０質量％のイリジウム及び少なくとも１種の第二の金属は固体担体材料と結合されている、
を含み、各金属の質量％は固体担持触媒材料の合計質量を基準とした特定の金属の原子の質量として決定される、方法。
【請求項１５】
Ｉ２、Ｂｒ２、Ｃｌ２、ヨウ化水素、ヨウ化メチル、ヨウ化エチル、１−ヨードプロパン、２−ヨードブタン、１−ヨードブタン、臭化メチル、臭化エチル、ヨウ化ベンジル及びそれらの二種以上の組み合わせから選ばれる、少なくとも１種の第二の成分を有する溶液と前記固体担体材料を接触させることをさらに含む、請求項１４記載の方法。
【請求項１６】
前記固体担持触媒組成物は請求項１〜１１のいずれか１項記載のカルボニル化触媒である、請求項１４又は１５記載の方法。
【発明の詳細な説明】
【技術分野】
【０００１】
発明の分野
本発明は固体触媒に関し、より詳細には、エステル及びカルボン酸を製造するためのアルキルアルコール、エーテル及びエステル−アルコール混合物の気相カルボニル化のための触媒に関する。より詳細には、本発明は、固体担体材料に結合されている、有効量のイリジウム、及び、ガリウム、亜鉛、インジウム及びゲルマニウムの群から選ばれる少なくとも１種の第二の金属を有する触媒に関する。触媒はメタノールのカルボニル化において特に有用である。
【背景技術】
【０００２】
発明の背景
酢酸及び酢酸メチルなどの低級カルボン酸及びエステルは長年にわたり工業化学品として知られている。酢酸は種々の中間及び最終製品の製造に使用される。例えば、重要な誘導体は様々なポリマーのためのモノマー又はコモノマーとして使用することができる酢酸ビニルである。酢酸自体はテレフタル酸の製造における溶媒として使用され、テレフタル酸は容器産業において広く使用され、特にＰＥＴ飲料容器の形成に使用されている。
【０００３】
以下の式１〜３に示すように、メタノールなどのアルキルアルコール及びエーテルの対応するカルボン酸及びエステルへのカルボニル化のための金属触媒の使用においてかなりの研究活動がなされてきた。
【化１】
2015508330.tif 000002
【０００４】
メタノールのカルボニル化は、通常、触媒を含む液相で行われる。しかしながら、カルボン酸及びそのエステルの製造のための気相カルボニル化法において使用することができる触媒であって、固相に維持される触媒が継続的に必要とされている。
【発明の概要】
【０００５】
発明の要旨
簡単に述べると、本発明は、気相カルボニル化法においてエステル及びカルボン酸を製造するための固体担持触媒、触媒組成物の製造方法及びそのような触媒を用いるカルボニル化方法に関する。固体触媒を接触させるための適切な反応体としては、アルキルアルコール、エーテル及びエステル−アルコール混合物が挙げられる。触媒は、有効量のイリジウム、及び、ガリウム、亜鉛、インジウム及びゲルマニウムから選ばれる少なくとも１種の第二の金属を含み、該イリジウム及び少なくとも１種の第二の金属は固体担体材料に結合されており、該固体担体材料は、望ましくは、カルボニル化反応に対して不活性である。
【０００６】
従って、本発明は、有効量のイリジウム並びに、ガリウム、亜鉛、インジウム及びゲルマニウムから選ばれる少なくとも１種の第二の金属を含むカルボニル化触媒であって、該イリジウム及び少なくとも１種の第二の金属が固体担体材料に結合しているカルボニル化触媒を提供する。本発明は、さらに、各々０．０１質量％〜１０質量％のイリジウム並びに、ガリウム、亜鉛、インジウム及びゲルマニウムから選ばれる少なくとも１種の第二の金属を含み、該イリジウム及び少なくとも１種の第二の金属が固体担体材料に結合しているカルボニル化触媒を提供する。いくつかの実施形態において、固体担体材料は、炭素、活性炭、軽石、アルミナ、シリカ、シリカ−アルミナ、マグネシア、珪藻土、ボーキサイト、チタニア、ジルコニア、クレー、ケイ酸マグネシウム、炭化ケイ素、ゼオライト、セラミックス及びそれらの組み合わせから選択される。いくつかの実施形態において、固体担体材料は活性炭を含む。いくつかの実施形態では、少なくとも１種の第二の金属／イリジウムのモル比は０．５：１〜５：１である。いくつかの実施形態において、触媒は、各々０．１質量％〜３質量％のイリジウム及び少なくとも１種の第二の金属を含む。いくつかの実施形態では、少なくとも１種の第二の金属／イリジウムのモル比は０．１：１〜１０：１である。いくつかの実施形態において、触媒は、少なくとも１種の気体状ハロゲン促進成分を含み、該成分はハロゲン化水素、気体状ヨウ化水素、１２個以下の炭素原子を有するアルキル及びアリールハロゲン化物、ヨウ素、臭素又は塩素、及び、これらの２種以上の混合物から選ばれる。いくつかの実施形態では、少なくとも１種の気体状ハロゲン促進成分は、ヨウ化水素、ヨウ化メチル、ヨウ化エチル、１−ヨードプロパン、２−ヨードブタン、１−ヨードブタン、臭化水素、臭化メチル、臭化エチル、ヨウ化ベンジル及びそれらの２種以上の組み合わせから選ばれる。いくつかの実施形態では、少なくとも１種の気体状ハロゲン促進成分は、ヨウ化水素、ヨウ化メチル、臭化水素、臭化メチル及びそれらの２種以上の組み合わせから選ばれる。 
【０００７】
本発明は、さらに、アルキルアルコール、エーテル、エステル及びそれらの２種以上の組み合わせから少なくとも１種のカルボン酸、エステル、又は、カルボン酸及びエステルの混合物の組み合わせを製造するための方法であって、本発明の触媒の存在下に、気相カルボニル化反応条件下に、反応ゾーンにおいて、少なくとも１種の反応体を一酸化炭素と接触させること、その後、反応ゾーンから少なくとも１種のカルボン酸又はエステルを回収することを含む方法を提供する。いくつかの実施形態において、反応ゾーンは０．１〜１００バール絶対圧及び１００℃〜３５０℃の温度に維持される。
【０００８】
本発明は、さらに、気相カルボニル化のために有用な固体担持触媒組成物の調製方法を提供する。該方法は（ａ）炭素、活性炭、軽石、アルミナ、シリカ、シリカ−アルミナ、マグネシア、珪藻土、ボーキサイト、チタニア、ジルコニア、クレー、ケイ酸マグネシウム、炭化ケイ素、ゼオライト、セラミックス及びそれらの２種以上の組み合わせから選ばれる固体担体材料を提供すること、（ｂ）イリジウム並びに、ガリウム、亜鉛、インジウム及びゲルマニウムから選ばれる少なくとも１種の第二の金属を含む溶液と担体材料とを接触させること、ここで、該イリジウム及び少なくとも１種の第二の金属は固体担体材料に結合される、及び（ｃ）固体担体材料を乾燥させること、ここで、０．０１質量％〜１０質量％のイリジウム及び少なくとも１種の第二の金属は固体担体材料と結合される、を含み、各金属の質量％は固体担持触媒材料の合計質量を基準とした特定の金属の原子の質量として決定される。
【図面の簡単な説明】
【０００９】
図面の簡単な説明
【図１】図１の図面は本発明の触媒の寿命を示す、例１３のアセチル空間時間収率ｖｓ．ストリームに対する時間のプロットである。
【発明を実施するための形態】
【００１０】
発明の詳細な説明
本発明の触媒は、気相カルボニル化法において、アルキルアルコール、エーテル及びエステル−アルコール混合物を反応させることによるカルボン酸及びエステルの連続製造に特に有用である。触媒は、有効量のイリジウム並びに、ガリウム、亜鉛、インジウム及びゲルマニウムから選ばれる少なくとも１種の第二の金属を含む。イリジウム及び少なくとも１種の第二の金属はｋ固体担体材料に結合されている。触媒は、酢酸、酢酸メチル及びそれらの組み合わせの連続製造のための気相カルボニル化法において特に有用である。
【００１１】
本明細書において、用語「有効量」又は「触媒的に有効な量」は、所与のプロセスで標的又は所望の生成物を製造する量又は選択率が主要金属などの少なくとも１種の物質なしの同一の条件下で製造されるものよりも少なくとも５質量％大きくなる、該物質の測定可能な量を意味する。いくつかの実施形態では、その量は各々０．０１質量％〜１０質量％のイリジウム、及び、ガリウム、亜鉛、インジウム及びゲルマニウムから選ばれる少なくとも１種の第二の金属であり、ここで、イリジウム及び少なくとも１種の第二の金属は固体担体材料に結合されている。いくつかの実施形態において、その量は各々０．１質量％〜３質量％のイリジウム及び少なくとも１種の第二の金属である。
【００１２】
本明細書において、用語「結合している(associated with)」は、気相カルボニル化反応条件下で容易に除去されないように１種以上の物質が別の材料の上に堆積され又は別の材料に連結されていることを意味する。
【００１３】
触媒製造
触媒を調製するために使用されるイリジウムの化合物又はその形態は、一般に、問題とならず、そして触媒は任意の種々のイリジウム含有化合物から調製されうる。幾つかの例として、単独又は組み合わせのいずれかで、ハロゲン化物、三価窒素、三価リンの有機化合物、カルボニル化合物モノオキシド、水素化物及び２，４−ペンタンジオンの組み合わせが挙げられる。このような材料は市販されており、本発明で利用される触媒の調製に使用することができる。さらに、適当な媒体中に溶解されるならば、イリジウム酸化物を用いることができる。いくつかの実施形態では、イリジウムは三塩化イリジウム又は水和三塩化物、ヘキサクロロイリデート、及び、ヘキサクロロイリデート（ＩＶ）の任意の種々の塩などの塩化物の塩として使用される。当業者は、イリジウム錯体の使用が、コスト、溶解性及び性能に基づいて同等であることができることを理解するであろう。
【００１４】
同様に、触媒を調製するために使用される少なくとも１種の第二の金属化合物（ガリウム、亜鉛、インジウム、ゲルマニウム又はこれらの２種以上の組み合わせ）の化合物又はその形態は、一般に、問題とならず、触媒は１種以上の第二の金属を含む種々の化合物のいずれかを用いて調製されうる。ハロゲン化物、酢酸塩、硝酸塩、シクロペンタジエン及び２，４−ペンタンジオンの種々の組み合わせを含有するこれらの元素の種々の化合物は、単独又は組み合わせのいずれかで市販されており、そして本発明の方法において使用される触媒の調製に使用することができる。いくつかの実施形態では、本発明の触媒を調製するために使用されうる少なくとも１種の第二の金属の形態としては、単独又は混合物のいずれかでのハロゲン化物、酸化物、アセチルアセトネート、硝酸塩、過塩素酸塩、リン化物、硫酸塩及び硫化物が挙げられる。さらに、適当な媒体に溶解されるならば、これらの材料の酸化物を用いることができる。いくつかの実施形態において、化合物は、酢酸塩、硝酸塩及びそれらのハロゲン化物から選択される形態である。いくつかの実施形態では、少なくとも１種の第二の金属を提供するために使用される化合物は、金属の水溶性形態である。例えば、第二の金属のハロゲン化物の多くは、一般的に市販されており、水溶性である。
【００１５】
イリジウム及び少なくとも１種の第二の金属のためのキャリアとして作用するのに有用な固体担体は固定又は流動床反応器で使用することができるようなサイズの多孔質固形分を含む。典型的な担体材料は、１インチ当たり４００メッシュから１インチ当たり０．５メッシュのサイズを有する。固体担体の形状は特に重要ではなく、規則的又は不規則であってよく、固体担体としては、反応器内に配置された押出品、棒、球、破片などが挙げられる。
【００１６】
いくつかの実施形態において、担体は、高い表面積を有する活性炭などを含む炭素である。活性炭は幾つかの供給源に由来することができ、活性炭としては、限定するわけではないが、コール、泥炭が挙げられ、０．０３グラム／立方センチメートル（ｇ／ｃｍ３）〜２．２５ｇ／ｃｍ３の密度を有する。活性炭は表面積が２００平方メートル／グラム（ｍ２／ｇ）〜１２００ｍ２／ｇである。他の固体担体材料は、単独で又は組み合わせのいずれかで使用することができ、本発明によれば、軽石、アルミナ、シリカ、シリカ−アルミナ、マグネシア、珪藻土、ボーキサイト、チタニア、ジルコニア、クレー、ケイ酸マグネシウム、炭化ケイ素、ゼオライト及びセラミックスが挙げられる。
【００１７】
いくつかの実施形態において、担体上のイリジウム及び少なくとも１種の第二の金属の量（金属として測定）は独立して、金属として、各々０．０１質量％〜１０質量％で変更可能である。いくつかの実施形態では、担体上のイリジウム及び少なくとも１種の第二の金属は各々の成分が０．１質量％〜３質量％である。各金属の質量パーセント又は「質量％」は、触媒材料の固体成分の合計質量を基準とした、その特定の金属の原子の質量として決定される。
【００１８】
いくつかの実施形態において、触媒材料中の少なくとも１種の第二の金属のイリジウムに対するモル比は０．１：１〜１０：１である。いくつかの実施形態では、少なくとも１種の第二の金属のイリジウムに対するモル比は０．５：１〜５：１である。
【００１９】
任意の有効な手段は触媒を調製するために使用することができる。種々の方法は知られており、ここで、接触方法はイリジウム、少なくとも１種の第二の金属と、選択された担体材料との間の結合を提供する。例えば、金属成分は適当な溶媒中に溶解又は分散されうる。固体担体材料を、その後、イリジウム及び少なくとも１種の第二の金属を含有する溶媒と接触させ、そして望ましくは含浸する。イリジウム及び少なくとも１種の第二の金属と担体材料とを接触させる種々の方法を用いることができる。例えば、担体材料を含浸する前に、イリジウムを含有する溶媒を、少なくとも１種の第二の金属を含有する溶媒と混合することができる。あるいは、それぞれ金属含有溶媒で別々に担体材料を含浸し、又は担体材料と結合させることができる。いくつかの実施形態では、担体材料を第一の溶媒で含浸し、次いで、第二の溶媒で含浸する。いくつかの実施形態において、担体は、第二の溶媒を接触させる前に乾燥される。いくつかの実施形態では、少なくとも１種の第二の金属成分は、イリジウム成分が既に担体上に取り込まれた予め調製された触媒担体上に堆積されうる。同様に、イリジウム及び少なくとも１種の第二の金属は種々の形態で担体材料に結合されうる。例えば、イリジウム及び少なくとも１種の第二の金属のスラリーを担体材料上に注ぐことができる。あるいは、担体材料は、例えば、当業者に知られた技術を用いることによって、過剰な活性成分の溶液中に浸漬され、過剰分がその後に除去されてもよい。イリジウム及び少なくとも１種の第二の金属の少なくとも一部が固体担体に結合されるように、溶媒又は液体を蒸発させ、すなわち、固体担体を乾燥させる。いくつかの実施形態では、乾燥温度は１００℃〜６００℃の範囲であることができる。当業者は、乾燥時間が温度、湿度及び溶媒に依存することを理解するであろう。一般に、より低い温度では、固体担体から溶媒を有効に蒸発させるために、より長い加熱時間が必要とされる。
【００２０】
いくつかの実施形態では、溶液、分散液又は懸濁液の形態のイリジウム及び少なくとも１種の第二の金属をデリバリーするために使用される液体は低沸点の液体であり、すなわち、１０〜１４０℃の温度で高い蒸気圧を有する液体である。適切な溶媒のいくつかの例としては、四塩化炭素、ベンゼン、アセトン、メタノール、エタノール、イソプロパノール、イソブタノール、ペンタン、ヘキサン、シクロヘキサン、ヘプタン、トルエン、ピリジン、ジエチルアミン、アセトアルデヒド、酢酸、テトラヒドロフラン及び水が挙げられる。
【００２１】
促進成分
本発明のいくつかの実施形態において、上記のとおりの固体担持触媒成分、及び、触媒活性であることができそしてカルボニル化法において補助することができる気体状ハロゲン促進成分を有する触媒系は使用される。ハロゲン促進剤は、触媒調製工程などの任意の適切な位置に導入することができ、又は、反応体とともに気相カルボニル化反応条件下でカルボニル化反応器中に導入することができる。いかなる理論によっても拘束されたくはないが、ハロゲン促進剤と活性金属成分との接触の結果として、イリジウム及び少なくとも１種の第二の金属の最終的な活性種は、１種以上の配位化合物又はそのハロゲン化物として存在し得ることが考えられる。
【００２２】
ハロゲン化物成分は、塩素、臭素及び／又はヨウ素のうちの１種以上を含む。いくつかの実施形態において、ハロゲン化物成分は気相カルボニル化条件の温度及び圧力下で気体である臭素及び／又はヨウ素を含む。好適なハロゲン化物のいくつかの例としては、ヨウ化水素及び気体状ヨウ化水素などのハロゲン化水素、ヨウ化メチル、ヨウ化エチル、１−ヨードプロパン、２−ヨードブタン、１−ヨードブタン、臭化メチル、臭化エチル及びヨウ化ベンジルなどの１２個以下の炭素原子を有するアルキル及びアリールハロゲン化物が挙げられる。望ましくは、ハロゲン化物はハロゲン化水素又は６個以下の炭素原子を有するハロゲン化アルキルである。いくつかの実施形態では、ハロゲン化物はヨウ化水素、臭化メチル及びヨウ化メチルから選択される。いくつかの実施形態では、ハロゲン化物は、例えば、Ｉ２、Ｂｒ２又はＣｌ２などの分子ハロゲン化物である。
【００２３】
カルボニル化法
本発明の幾つかの実施形態において、アルキルアルコール、エーテル、エステル及びエステル−アルコール混合物ならびに一酸化炭素を含む反応体からエステル及びカルボン酸を製造する方法であって、気相カルボニル化反応条件下で反応ゾーンで反応体を上述の固体担持触媒と接触させること、及び、反応ゾーンからエステル又はカルボン酸を回収することを含む方法は提供される。実際には、単独又は組み合わせのいずれかでの少なくとも１種のアルキルアルコール、エーテル、エステル及びエステル−アルコール混合物を含有する気体状組成物、一酸化炭素及びハロゲン化物を、イリジウム及び少なくとも１種の第二の金属を担持している上述の触媒を含むカルボニル化反応器の反応ゾーンに供給する。反応器は、気相カルボニル化反応条件の温度及び圧力下に維持される。例えば、酢酸が所望の生成物であるいくつかの実施形態では、フィード原料は、メチルアルコール、ジメチルエーテル、酢酸メチル、ハロゲン化メチル又はこれらの任意の組み合わせを含むことができる。生成される酸の割合を増加させることが望まれる場合には、いくつかの実施形態では、エステルは、水と一緒に反応器に再循環し、又は、別個の反応器中に水とともに導入されて、別個のゾーンで酸を生成することもできる。
【００２４】
本明細書中に使用されるときに、「気相カルボニル化反応条件」は、気相カルボニル化反応を起こさせるのに適した温度及び圧力条件を意味する。気相カルボニル化は生成物混合物の露点、すなわち、凝縮が起こる温度より高い温度で運転される。しかしながら、露点は希釈（特に、未反応一酸化炭素、水素又は不活性希釈ガスなどの非凝縮性気体に対して）、生成物組成及び圧力の複雑な関数であるため、プロセスは、温度が生成物エフルエントの露点を超えるかぎり、なおも広範囲の温度にわたって操作することができる。実際には、これは一般に１００℃〜５００℃の温度範囲を指す。いくつかの実施形態では、温度は１００℃〜３５０℃の範囲内にある。いくつかの実施形態では、温度は１５０℃〜２７５℃の範囲にある。有利なことに、気相での操作は、触媒の溶解、すなわち、液体化合物の存在下で操作する既知の不均一プロセスで起こる触媒担体からの金属浸出の可能性を低減する。
【００２５】
温度と同様に、有用な圧力範囲は生成物混合物の露点によって限定される。しかしながら、反応が製品エフルエントの液化を防止するのに十分な温度で操作されるかぎり、広い範囲の圧力を使用することができ。例えば、０．１〜１００バール絶対圧の範囲の圧力を使用することができる。いくつかの実施形態では、プロセスは、１〜５０バール絶対圧の範囲の圧力で行われる。いくつかの実施形態では、プロセスは３〜３０バール絶対圧の範囲の圧力で行われる。
【００２６】
カルボニル化のための適切なフィード原料としてはアルキルアルコール、エーテル、エステル−アルコール混合物、及び、より完全に後述するように、エステルが挙げられ、それは本発明の触媒を用いてカルボニル化されうる。フィード原料の非限定的な例としては、脂肪族炭素原子が化合物中のアルコールヒドロキシル基又は化合物中のエーテル酸素のいずれかの酸素原子に直接的に結合され、さらに芳香族部分を含むことのできるアルコール及びエーテルが挙げられる。いくつかの実施形態において、フィード原料は、１〜１０個の炭素原子を有する１種以上のアルキルアルコールである。いくつかの実施形態において、フィード原料は、１〜６個の炭素原子を有するアルキルアルコール、２〜６個の炭素原子を有するアルカンポリオール、３〜２０個の炭素原子を有するアルキルアルキレンポリエーテル、及び、３〜１０個の炭素原子を有するアルコキシアルカノール及びこれらの２種以上の組み合わせから選択される。いくつかの実施形態において、フィード原料は１〜６個の炭素原子を有するアルキルアルコールから選択される。いくつかの実施形態では、フィード原料反応体はメタノールである。メタノールを用いたいくつかの実施形態では、メタノールはメタノールとして供給されるか、又は、メタノールを生成する材料の組み合わせの形で供給される。このような材料のいくつかの例としては、（i）酢酸メチル及び水、及び（ii）ジメチルエーテル及び水が挙げられる。カルボニル化の間に、酢酸メチル及びジメチルエーテルの両方は反応器内に形成され、そして、もし酢酸メチルが所望の生成物でないならば、それを酢酸に転化させる反応器に水とともに再循環される。したがって、いくつかの実施形態において、本発明の触媒はエステルフィード材料からカルボン酸を製造するのに有用である。
【００２７】
メタノールを使用したときには、気体状フィード混合物中の水の存在は必須ではないが、いくつかの実施形態では、酢酸メチル及び／又はジメチルエーテルの形成を抑制するために、いくらかの水の存在を使用することができる。酢酸を生成するためにメタノールを使用するときには、いくつかの実施形態では、水／メタノールのモル比は０：１〜１０：１である。いくつかの実施形態では、水／メタノールのモル比は０：１〜１：１である。酢酸メチル又はジメチルエーテルなどのメタノールの代替源を使用するときには、通常、供給される水の量はメタノール代替物の加水分解に必要な水のモルを考慮して増加する。従って、酢酸メチル又はジメチルエーテルのいずれかを使用するときに、いくつかの実施形態では、水／エステル又はエーテルのモル比は１：１〜１０：１の範囲であり、いくつかの実施形態では、１：１〜３：１である。酢酸の調製において、メタノール、メチルエステル及び／又はジメチルエーテルの組み合わせは、メタノール反応体を提供するためのエーテル又はエステルの加水分解のための適切な量の水を添加するかぎり同等であることが明らかである。
【００２８】
触媒が酢酸メチルを生成するための気相カルボニル化法において使用されるいくつかの実施形態において、水は添加されず、ジメチルエーテルはフィード原料である。メタノールを酢酸メチルの製造におけるフィード原料として使用するいくつかの実施形態において、水を除去することができる。
【００２９】
一酸化炭素は精製された一酸化炭素であるか、又は、他の気体を含むことができる。一酸化炭素は高純度である必要はなく、１体積％〜９９体積％の一酸化炭素を含むことができ、いくつかの実施形態では、７０体積％〜９９体積％の一酸化炭素を含むことができる。気体混合物の残部は、窒素、水素、二酸化炭素、水、１〜４個の炭素原子を有するパラフィン系炭化水素、及び、これらの２種以上の組み合わせなどの気体を含むことができる。水素は反応化学量論の一部ではないが、水素は、最適な触媒活性を維持するのに有用であることがある。いくつかの実施形態では、一酸化炭素／水素の比は、一般に、９９：１〜２：１の範囲にあるが、より高い水素濃度の範囲でも有用である可能性がある。
【００３０】
有効なカルボニル化を生じるために存在するハロゲン化物の量は、１：１〜１０，０００：１のモル比の範囲である。いくつかの実施形態では、５：１〜１０００：１である。上記のモル比は、ハロゲン化物に対するメタノール又はメタノール同等物に基づいている。
【００３１】
本発明のいくつかの実施形態において、本発明の気相カルボニル化触媒は、酢酸、酢酸メチル又はこれらの組み合わせを製造するために使用することができる。該方法はカルボニル化ゾーン内で上述のイリジウム／第二の金属の触媒と、メタノール及び一酸化炭素を含む気体状混合物を接触させること、及び、カルボニル化ゾーンからの気体状生成物を回収することを含む。
【００３２】
本発明の様々な態様は、さらに、以下の実施例により例示されそして記載されることができる。しかしながら、これらの実施例は単に例示の目的でのみ含まれ、特に具体的に指示がない限り、本発明の範囲を限定することを意図しないことが理解されるべきである。
【実施例】
【００３３】
以下の実施例において、すべての触媒は特に指示のある場合を除き、同様の方法で調製した。
【００３４】
触媒１
本発明に係る触媒は、２５ミリリットル（ｍｌ）の蒸留水中に４１９ミリグラム（ｍｇ）の三塩化イリジウム水和物（５３．２質量％のＩｒ）を溶解して、第一の溶液を形成することにより調製した。第二の溶液を１０ｍｌの濃塩酸中に６３１ｍｇのヨウ化ガリウムを溶解することによって調製した。その後、第一の溶液及び第二の溶液を混合し、２０．０グラム（ｇ）の１２×４０メッシュの活性炭粒にロータリーエバポレーターを用いて加えた。混合物を６０℃の温度の水浴下で加熱し、顆粒が乾燥するまで３０トルで排気した。その後、混合物を１０６ｃｍ長さ×２５ｍｍ（外径）の石英ウール支持プラグ含有石英チューブに移した。石英チューブをリンドバーグ電気炉に入れ、１００標準立方センチメートル／分の流速の窒素の上向流中で加熱した。その後、チューブを徐々に室温から３００℃まで２時間にわたって加熱し、その後、３００℃に２時間維持し、次いで、周囲温度に冷却して、メタノールカルボニル化のための最終的な触媒を得た。触媒は、乾燥後に１８．１３グラムの質量であった。このようにして調製した触媒は、触媒１として指定され、公称金属含有分が１．２３質量％Ｉｒ及び０．５４質量％Ｇａであり、Ｉｒ：Ｇａモル比が１：１．２１であった。
【００３５】
触媒２
上記と同一の手順を繰り返したが、１０ｍｌの濃塩酸中に溶解したヨウ化ガリウムの量は１．８９グラムであった。触媒は、乾燥後に１８．９１グラムであった。このようにして調製した触媒は、触媒２として指定され、公称金属含有分が１．１８質量％Ｉｒ及び１．５５質量％Ｇａであり、Ｉｒ：Ｇａモル比が１：３．６３であった。
【００３６】
触媒３
上記の触媒１を調製するための手順と同一の手順を繰り返したが、１０ｍｌの濃塩酸中に溶解したヨウ化ガリウムの量は３．１０グラムであった。触媒は、乾燥後に２１．０３グラムであった。このようにして調製した触媒は、触媒３として指定され、公称金属含有分が１．０６ｗｔ％Ｉｒ及び２．２８ｗｔ％Ｇａであり、Ｉｒ：Ｇａモル比が１：５．９２であった。
【００３７】
触媒４
本発明に係る触媒は、２５ミリリットル（ｍｌ）の蒸留水中に４１８ミリグラム（ｍｇ）の三塩化イリジウム水和物（５３．２質量％のＩｒ）を溶解して、第一の溶液を形成することにより調製した。第二の溶液を１０ｍｌの濃塩酸中に４４９ｍｇのヨウ化亜鉛を溶解することによって調製した。その後、第一の溶液及び第二の溶液を混合し、２０．０グラム（ｇ）の１２×４０メッシュの活性炭粒にロータリーエバポレーターを用いて加えた。混合物を６０℃の温度の水浴下で加熱し、顆粒が乾燥するまで３０トルで排気した。その後、混合物を１０６ｃｍ長さ×２５ｍｍ（外径）の石英ウール支持プラグ含有石英チューブに移した。石英チューブをリンドバーグ電気炉に入れ、１００標準立方センチメートル／分の流速の窒素の上向流中で３００℃まで２時間にわたって加熱し、３００℃で２時間維持し、その後、周囲温度に冷却して、メタノールカルボニル化のための最終的な触媒を得た。触媒は、乾燥後に１８．４６グラムの質量であった。このようにして調製した触媒は、触媒４として指定され、公称金属含有分が１．２１質量％Ｉｒ及び０．５０質量％Ｚｎであり、Ｉｒ：Ｚｎモル比が１：１．２１であった。
【００３８】
触媒５
上記の触媒４を調製するための手順と同一の手順を繰り返したが、１０ｍｌの濃塩酸中に溶解したヨウ化亜鉛の量は１．３４４グラムであった。触媒は、乾燥後に１９．３３グラムであった。このようにして調製した触媒は、触媒５として指定され、公称金属含有分が１．１５質量％Ｉｒ及び１．４２質量％Ｚｎであり、Ｉｒ：Ｚｎモル比が１：３．６３であった。
【００３９】
触媒６
上記の触媒４を調製するための手順と同一の手順を繰り返したが、１０ｍｌの濃塩酸中に溶解したヨウ化亜鉛の量は２．２４グラムであった。触媒は、乾燥後に１９．８６グラムであった。このようにして調製した触媒は、触媒６として指定され、公称金属含有分が１．１２質量％Ｉｒ及び２．３１質量％Ｚｎであり、Ｉｒ：Ｚｎモル比が１：６．０５であった。
【００４０】
触媒７
本発明に係る触媒は、２５ミリリットル（ｍｌ）の蒸留水中に４１８ミリグラム（ｍｇ）の三塩化イリジウム水和物（５３．２質量％のＩｒ）を溶解して、第一の溶液を形成することにより調製した。第二の溶液を１０ｍｌの濃塩酸中に６９５ｍｇのヨウ化インジウムを溶解することによって調製した。その後、第一の溶液及び第二の溶液を混合し、２０．０グラム（ｇ）の１２×４０メッシュの活性炭粒にロータリーエバポレーターを用いて加えた。混合物を６０℃の温度の水浴下で加熱し、顆粒が乾燥するまで３０トルで排気した。その後、混合物を１０６ｃｍ長さ×２５ｍｍ（外径）の石英ウール支持プラグ含有石英チューブに移した。石英チューブをリンドバーグ電気炉に入れ、１００標準立方センチメートル／分の流速の窒素の上向流中で３００℃まで２時間にわたって加熱し、３００℃で２時間維持し、その後、周囲温度に冷却して、メタノールカルボニル化のための最終的な触媒を得た。触媒は、乾燥後に１９．１５グラムの質量であった。このようにして調製した触媒は、触媒７として指定され、公称金属含有分が１．６１質量％Ｉｒ及び０．８４質量％Ｉｎであり、Ｉｒ：Ｉｎモル比が１：１．２１であった。
【００４１】
触媒８
上記の触媒７を調製するための手順と同一の手順を繰り返したが、１０ｍｌの濃塩酸中に溶解したヨウ化インジウムの量は２．０８５グラムであった。触媒は、乾燥後に２０．４６グラムであった。このようにして調製した触媒は、触媒８として指定され、公称金属含有分が１．０９質量％Ｉｒ及び２．３６質量％Ｉｎであり、Ｉｒ：Ｉｎモル比が１：３．６３であった。
【００４２】
触媒９
上記の触媒７を調製するための手順と同一の手順を繰り返したが、１０ｍｌの濃塩酸中に溶解したヨウ化インジウムの量は３．４７５グラムであった。触媒は、乾燥後に２１．９２グラムであった。このようにして調製した触媒は、触媒９として指定され、公称金属含有分が１．０２質量％Ｉｒ及び３．６７質量％Ｉｎであり、Ｉｒ：Ｉｎモル比が１：６．０５であった。
【００４３】
触媒１０
本発明に係る触媒は、２５ミリリットル（ｍｌ）の蒸留水中に４１８ミリグラム（ｍｇ）の三塩化イリジウム水和物（５３．２質量％のＩｒ）を溶解して、第一の溶液を形成することにより調製した。第二の溶液を１０ｍｌの濃塩酸中に２．４３８ｇのヨウ化ゲルマニウムを溶解することによって調製した。その後、第一の溶液及び第二の溶液を混合し、２０．０グラム（ｇ）の１２×４０メッシュの活性炭粒にロータリーエバポレーターを用いて加えた。混合物を６０℃の温度の水浴下で加熱し、顆粒が乾燥するまで３０トルで排気した。その後、混合物を１０６ｃｍ長さ×２５ｍｍ（外径）の石英ウール支持プラグ含有石英チューブに移した。石英チューブをリンドバーグ電気炉に入れ、１００標準立方センチメートル／分の流速の窒素の上向流中で３００℃まで２時間にわたって加熱し、３００℃で２時間維持し、その後、周囲温度に冷却して、メタノールカルボニル化のための最終的な触媒を得た。触媒は、乾燥後に２０．８３グラムの質量であった。このようにして調製した触媒は、触媒１０として指定され、公称金属含有分が１．０７質量％Ｉｒ及び１．４７質量％Ｇｅであり、Ｉｒ：Ｇｅモル比が１：３．６２であった。
【００４４】
比較触媒１
触媒は、２５ミリリットル（ｍｌ）の蒸留水及び１０ｍｌの濃塩酸中に４１８ミリグラム（ｍｇ）の三塩化イリジウム水和物（５３．２質量％のＩｒ）を溶解して、溶液を形成することにより調製した。その後、２０．０グラム（ｇ）の１２×４０メッシュの活性炭粒にロータリーエバポレーターを用いて溶液を加えた。混合物を６０℃の温度の水浴下で加熱し、顆粒が乾燥するまで３０トルで排気した。その後、混合物を１０６ｃｍ長さ×２５ｍｍ（外径）の石英ウール支持プラグ含有石英チューブに移した。石英チューブをリンドバーグ電気炉に入れ、１００標準立方センチメートル／分の流速の窒素の上向流中で３００℃まで２時間にわたって加熱し、３００℃で２時間維持し、その後、周囲温度に冷却して、メタノールカルボニル化のための最終的な触媒を得た。このようにして調製した触媒は金属含有分が担持触媒の合計質量を基準として約１質量％Ｉｒであった。
【００４５】
比較触媒２
本発明に係る触媒は、２５ミリリットル（ｍｌ）の蒸留水中に４１８ミリグラム（ｍｇ）の三塩化イリジウム水和物（５３．２質量％のＩｒ）を溶解して、第一の溶液を形成することにより調製した。第二の溶液を１０ｍｌの濃塩酸中に１．０９９ｇのヨウ化ルテニウム（ＲｕＣｌ３・３Ｈ２Ｏ）を溶解することによって調製した。その後、第一の溶液及び第二の溶液を混合し、２０．０グラム（ｇ）の１２×４０メッシュの活性炭粒にロータリーエバポレーターを用いて加えた。混合物を６０℃の温度の水浴下で加熱し、顆粒が乾燥するまで３０トルで排気した。その後、混合物を１０６ｃｍ長さ×２５ｍｍ（外径）の石英ウール支持プラグ含有石英チューブに移した。石英チューブをリンドバーグ電気炉に入れ、１００標準立方センチメートル／分の流速の窒素の上向流中で３００℃まで２時間にわたって加熱し、３００℃で２時間維持し、その後、周囲温度に冷却して、メタノールカルボニル化のための最終的な触媒を得た。触媒は、乾燥後に１８．７９グラムの質量であった。このようにして調製した触媒は、公称金属含有分が１．１９質量％Ｉｒ及び２．２６質量％Ｒｕであり、Ｉｒ：Ｒｕモル比が１：３．６３であった。
【００４６】
メタノールのカルボニル化
以下の例では、反応器は清浄なハステロイC合金チューブを含んだ。反応体を０．３７４インチのの内径（Ｉ．Ｄ．）を介して反応器の基部に導入した。インレットチューブの上方の部分は０．６２５インチのＩ．Ｄ．及び２インチの全体長さを有する筒型セクション中に円錐状のカラーピースとして拡張していた。上部０．３８インチは０．７５０インチの直径に機械加工された。カラーの機械加工された部分は０．７３５インチのＩ．Ｄ．を有した。５ミクロンの金属フィルターは、ガス分散装置及び触媒の支持体として作用した。フィルタ及びカラーを６．２５インチ長さ×０．７５０インチＩ．Ｄ．ハステロイＣ合金反応チューブに溶接した。反応チューブを、円錐形状を有し、１．５０インチの外径を有する拡張ゾーンに溶接し、次いで、さらに１．８３インチの筒型断面で続き、次いで、４５度の角度で縮小し、４．５０インチ長さ×０．３７５インチ外径（Ｏ．Ｄ．）のローディング及びセンシングチューブに溶接した。垂直のローディング及びセンシングチューブは拡張ゾーンの上方２．０インチにありそしてローディング及びセンシングチューブから垂直方向に対して４５度に位置する０．３７５インチＯ．Ｄ．の圧力トランスデューササイドアームを含んだ。蒸気生成物は、拡張ゾーンの約半分の垂直距離で接続されている０．２５０インチＯ．Ｄ．生成物取り出しラインを通して拡張ゾーンから取り出した。生成物取り出しラインは水平方向に反応器を出て、次いで、下方に曲げられていた。
【００４７】
Camile（商標）3300 プロセスモニタリング及びコントロールシステムとインターフェースを有するBrooks 5850 シリーズE質量流量コントローラにより計量気体流を維持した。温度制御も Camile 3300プロセスモニタリング及びコントロールシステムにより提供された。液体フィードはAlltech 301 HPLCポンプにより提供された。液体及び気体フィードを１５０℃で維持された加熱ハステロイＣ合金蒸発器にフィードすることにより蒸発させ、１５０℃で輸送ラインを通して気相で反応器インレットチューブの基部に輸送した。反応器への熱はバンドヒータによって包囲された各分割アルミニウムブロックを含む３つの別個の分割アルミニウムブロックによって提供された。各分割アルミニウムブロック加熱ユニットはCAMILE（商標）300プロセスモニタリング及びコントロールシステムにより提供される独自の温度制御を有していた。ボトムヒータは反応器インレットチューブ及びカラーピースに熱を提供した。中央ヒータは反応チューブセクションに熱を提供した。トップヒーターは拡張ゾーンに熱を提供した。
【００４８】
生成物取り出しラインの端部はハステロイＣ合金凝縮器に取り付けた６０ミクロンフィルタに接続されており、該凝縮器は作業容量が１リットルであるハステロイＣ合金製品回収タンクに取り付けられていた。圧力は、製品回収タンクのトップでベントラインに接続されたTescom Model 44-2300背圧レギュレーター（ＢＰＲ）を使用して維持された。液体サンプルを液体回収タンクの基部でバルブから回収した。カルボニル化生成物を計量し、Hewlett Packardモデル6890ガスクロマトグラフを用いたガスクロマトグラフィーにより分析し、Hewlett Packardモデル6890ガスクロマトグラフには２５０℃（インジェクター温度＝２５０℃）に維持された熱伝導検出器を用いて４０℃で５分間、２４０℃まで２５℃／分、２４０℃で１分間維持するようにプログラムされた３０メートル×０．２５ミリメートルのDB_FFAPキャピラリーカラム（０．２５ミクロン膜厚）が装備されていた。生成物混合物の正確に秤量されたサンプルに２質量％デカン内部標準を含有するテトラヒドロフラン溶液５ｍｌを添加することによりガスクロマトグラフ分析のための混合物を調製した。
【００４９】
ベントガスサンプルをＢＰＲ前に小型ガスボンベ又はＢＰＲ後にガスバッグのいずれかを用いることにより回収し、気体流速をＢＲＰの後にBIOS流量計を使用して測定し、５回の測定値を平均した。２つのモジュールを用いたマイクロ−ＧＣを用いてガス分析を行った。モジュールＡは、１０ｍ×３２０μｍ×１２μｍのモレュラーシーブであり、そしてモジュールＢは８ｍ×３２０μｍ×１２μｍのプロットＵである。モジュールＡのインジェクション及びカラム温度は両方とも１００℃である。モジュールＢのインジェクション温度は１００℃であり、一方、カラム温度は６５℃である。
【００５０】
反応器に１０ｍｌの上記で製造した触媒を反応器のトップから装填した。次いで、反応器を一酸化炭素（１５０標準立方センチメートル／分、ＳＣＣＭ）で２００ｐｓｉｇに加圧した。その後、蒸発器を２２０℃に設定し、３つの反応器のヒーターを１９０℃に設定し、ＣＯを反応器の基部を通して１５０ＳＣＣＭで流した。反応器の温度を２００ｐｓｉｇで１９０℃で安定化した後に、一酸化炭素流を１５０ＳＣＣＭで維持しながら、反応器装置に、７０メタノール／３０ヨウ化メチルの質量比でメタノール及びヨウ化メチルを含む溶液を０．１１ｍｌ／分でフィードした。各例に示すように、実験条件は、各触媒に対して変更した。
【００５１】
以下の例において、「Ｒｘ温度」は反応器温度であり、「液体フィード速度」は反応体メタノールのフィード速度であり、「ＭｅＯＨ：Ｍｅｌ」はフィード中のメタノール／ヨウ化メチルのモル比であり、「ＣＯ：ＭｅＯＨ」はフィード中の一酸化炭素／メタノールのモル比である。ＭｅＯＨ転化率は（フィードからのメタノール−残留メタノール）/（フィードからのメタノール）×１００％として定義される。「アセチルＳＴＹ」はアセチル生成速度であり、１リットルの触媒当たりの１時間当たりに生成される酢酸メチル及び酢酸の量（モル）である。ＣＯ転化率は（フィードからのＣＯ−残留ＣＯ）／（フィードからのＣＯ）×１００％として定義される。「メタン生成／アセチル生成」はメタン量（モル）／酢酸メチル及び酢酸の合計量（モル）として定義される。「ＨＯＡｃ：ＭｅＯＡｃのモル比」は酢酸／酢酸メチルのモル比として定義される。
【００５２】
例１
触媒１（Ｉｒ：Ｇａモル比１：１．２１）を使用した反応条件を下記の表１Ａ（フィード）及び１Ｂ（生成物）に示す。
【表１】
2015508330.tif 000003
【表２】
2015508330.tif 000004
【００５３】
例２
触媒２（Ｉｒ：Ｇａモル比１：３．６３）を使用した反応条件を下記の表２Ａ（フィード）及び２Ｂ（生成物）に示す。
【表３】
2015508330.tif 000005
【表４】
2015508330.tif 000006
【００５４】
例３
触媒３（Ｉｒ：Ｇａモル比１：５．９２）を使用した反応条件を下記の表３Ａ（フィード）及び３Ｂ（生成物）に示す。
【表５】
2015508330.tif 000007
【表６】
2015508330.tif 000008
【００５５】
例４
触媒４（Ｉｒ：Ｚｎモル比１：１．２１）を使用した反応条件を下記の表４Ａ（フィード）及び４Ｂ（生成物）に示す。
【表７】
2015508330.tif 000009
【表８】
2015508330.tif 000010
【００５６】
例５
触媒５（Ｉｒ：Ｚｎモル比１：３．６３）を使用した反応条件を下記の表５Ａ（フィード）及び５Ｂ（生成物）に示す。
【表９】
2015508330.tif 000011
【表１０】
2015508330.tif 000012
【００５７】
例６
触媒６（Ｉｒ：Ｚｎモル比１：６．０５）を使用した反応条件を下記の表６Ａ（フィード）及び６Ｂ（生成物）に示す。
【表１１】
2015508330.tif 000013
【表１２】
2015508330.tif 000014
【００５８】
例７
触媒７（Ｉｒ：Ｉｎモル比１：１．２１）を使用した反応条件を下記の表７Ａ（フィード）及び７Ｂ（生成物）に示す。
【表１３】
2015508330.tif 000015
【表１４】
2015508330.tif 000016
【００５９】
例８
触媒８（Ｉｒ：Ｉｎモル比１：３．６３）を使用した反応条件を下記の表８Ａ（フィード）及び８Ｂ（生成物）に示す。
【表１５】
2015508330.tif 000017
【表１６】
2015508330.tif 000018
【００６０】
例９
触媒９（Ｉｒ：Ｉｎモル比１：６．０５）を使用した反応条件を下記の表９Ａ（フィード）及び９Ｂ（生成物）に示す。
【表１７】
2015508330.tif 000019
【表１８】
2015508330.tif 000020
【００６１】
例１０
触媒１０（Ｉｒ：Ｇｅモル比１：３．６２）を使用した反応条件を下記の表１０Ａ（フィード）及び１０Ｂ（生成物）に示す。
【表１９】
2015508330.tif 000021
【表２０】
2015508330.tif 000022
【００６２】
例１１（比較）
上記の手順によるメタノールのカルボニル化において、比較触媒Ｉｒ／Ｃを用いた。比較触媒Ｉｒ／Ｃを使用した反応条件を表１１に示す。表１１は本発明の触媒の反応速度はＩｒ／Ｃ触媒の反応速度よりも有意に高いことを示している。
【表２１】
2015508330.tif 000023
【表２２】
2015508330.tif 000024
【００６３】
例１２（比較）
上記の手順によるメタノールのカルボニル化において、比較触媒Ｉｒ／Ｒｕ／Ｃ（モル比Ｉｒ：Ｒｕ  １：３．６３）を用いた。比較触媒Ｉｒ／Ｒｕ／Ｃを使用した反応条件を表１２に示す。表１２は本発明の触媒の反応速度はＩｒ／Ｒｕ／Ｃ触媒の反応速度よりも有意に高いことを示している。
【表２３】
2015508330.tif 000025
【表２４】
2015508330.tif 000026
【００６４】
例１３は本発明の触媒の長寿命を示す。４つの並列の固定床反応器を触媒寿命時間の研究のために設計した。各反応器装置は、ガスフィードマニホールド、フィードプレヒータ、反応器、液体生成物と気体生成物とを分離するための凝縮器を含み、独立に操作している。その装置は最高温度４００℃及び最高圧力４５０ｐｓｉｇで操作するように設計した。全体の反応器装置は個別的な制御装置により制御される。この装置は、全体として、温度、フィード速度、気体及び装置に対する他のパラメータを制御する。
【００６５】
反応器は全体としてハステロイＣ合金から構成された。反応体は０．３７５インチ（９．５ｍｍ）外径（Ｏ．Ｄ．）の壁厚が０．０３５インチであるインレットチューブを介して反応器の基部に入った。個別的な制御装置とインターフェースされたBrooks 5850シリーズＥ質量流量コントローラーにより計量気体流を維持した。液体制御も個別的な制御装置により提供された。液体フィードはAlltech 301 HPLCポンプにより提供された。液体及び気体フィードを１９０℃で維持された加熱ハステロイＣ合金蒸発器にフィードすることにより蒸発させ、１８０℃で輸送ラインを通して気相で反応器インレットチューブの基部に輸送した。反応器への熱はバンドヒータによって包囲されたアルミニウムブロックによって提供された。アルミニウムブロック加熱ユニットは個別的な制御装置により提供される温度制御を有していた。反応器の上方の生成物取り出しラインの一部を１８０℃でヒートテープによりヒートトレースした。
【００６６】
生成物取り出しラインの端部はハステロイＣ合金凝縮器に取り付けた６０ミクロンフィルタに接続されており、該凝縮器は作業容量が１リットルであるハステロイＣ合金製品回収タンクに取り付けられていた。圧力は、製品回収タンクのトップでベントラインに接続された背圧レギュレーターを使用して維持された。液体サンプルを液体回収タンクの基部でバルブから回収した。カルボニル化生成物を計量し、上述の例と同様にガスクロマトグラフィーにより分析した。
並列反応器の１つに２ｍｌの触媒を反応器のトップを通して装填した。その後、反応器を一酸化炭素（１５０ＳＣＣＭ）により２００ｐｓｉｇに加圧した。その後、蒸発器を１９０℃に設定し、そして反応器ヒータを１９０℃に設定し、反応器の基部を通してＣＯを１５０ＳＣＣＭで流した。反応器温度を２００ｐｓｉｇで１９０℃に安定化させた後に、メタノール中に１質量％のヨウ化メチルを含む溶液を反応器装置に０．０２ｍｌ／分でフィードし、その間、一酸化炭素流を３０ＳＣＣＭに維持した。１日当たり１サンプルを取った。０．７５質量％のＩｒを含み、Ｉｒ：Ｇａのモル比が１．３であるＩｒ−Ｇａ／Ｃ触媒の寿命時間を７００時間調べた。アセチル空間時間収率ｖｓストリームに対する時間を図１に示す。触媒を２００℃で最初の３５０時間試験し、その後、ストリームに対する残りの時間２４０℃で試験した。
【００６７】
上記の本発明の好ましい形態は例示としてのみ使用されるべきであり、本発明を解釈するために限定的な意味で使用されるべきでない。上記に示した例示の一実施形態に対する明らかな変更は本発明の精神から逸脱することなく当業者によって容易になされることができる。
【図１】
2015508330.tif 000027
【国際調査報告】
2015508330.tif 000028
2015508330.tif 000029